(57)【要約】【課題】微小な粒径を有する酸化ガリウム粉末を製造可能にした酸化ガリウム粉末の製造方法を提供する。【解決手段】ｐＨが２．０未満である硝酸水溶液にガリウムとシュウ酸とが溶解したガリウム溶液に第１塩基を添加する第１中和ステップＳ１２と、第１中和ステップＳ１２後のガリウム溶液に、第１塩基より弱い塩基である第２塩基を添加する第２中和ステップＳ１３と、第２中和ステップＳ１３後のガリウム溶液に、第１塩基を再び添加する第３中和ステップＳ１４と、ガリウム溶液の中で析出した水酸化ガリウム粉末を第３中和ステップＳ１４後に濾別して仮焼する仮焼ステップＳ１５と、を含み第２中和ステップＳ１３は、第２塩基の添加によってガリウム溶液のｐＨを３．０から５．０に上昇させることを含む方法により、酸化ガリウム粉末を製造する。【選択図】図１
2020066567.tif 000002
【特許請求の範囲】
【請求項１】
ｐＨが２．０未満である酸にガリウムとシュウ酸とが溶解したガリウム溶液に第１塩基を添加する第１中和ステップと、
前記第１中和ステップ後の前記ガリウム溶液に前記第１塩基より弱い塩基である第２塩基を添加する第２中和ステップと、
前記第２中和ステップ後の前記ガリウム溶液に前記第１塩基を再び添加する第３中和ステップと、
前記ガリウム溶液の中で析出した水酸化ガリウム粉末を前記第３中和ステップ後に濾別して仮焼する仮焼ステップと、を含み、
前記第２中和ステップは、前記第２塩基の添加によって前記ガリウム溶液のｐＨを３．０から５．０に上昇させることを含む
酸化ガリウム粉末の製造方法。
【請求項２】
前記第１中和ステップは、前記第１塩基の添加によって前記ガリウム溶液のｐＨを２．０以上３．０以下である第１設定値まで上昇させ、
前記第２中和ステップは、前記第２塩基の添加によって前記ガリウム溶液のｐＨを前記第１設定値から５．０以上７．０以下である第２設定値まで上昇させ、
前記第３中和ステップは、前記第２中和ステップ後の前記第１塩基の添加によって前記ガリウム溶液のｐＨを前記第２設定値から８．０以上の第３設定値まで上昇させる
請求項１に記載の酸化ガリウム粉末の製造方法。
【請求項３】
前記第２塩基は、前記第１塩基と弱酸との塩である
請求項１または２に記載の酸化ガリウム粉末の製造方法。
【請求項４】
前記第１塩基は、アンモニア水溶液であり、
前記第２塩基は、炭酸アンモニウム水溶液である
請求項１から３のいずれか一項に記載の酸化ガリウム粉末の製造方法。
【請求項５】
前記第１塩基は、シュウ酸アンモニウムを含む
請求項４に記載の酸化ガリウム粉末の製造方法。
【請求項６】
前記第２塩基は、炭酸アンモニウムの濃度が０．１０ｍｏｌ／Ｌ以上２．０ｍｏｌ／Ｌ以下の炭酸アンモニウム水溶液である
請求項４または５に記載の酸化ガリウム粉末の製造方法。
【請求項７】
前記第１中和ステップ、前記第２中和ステップ、および、前記第３中和ステップにおいて前記ガリウム溶液の温度を２０℃以上５０℃以下である所定温度に保つ
請求項１から６のいずれか一項に記載の酸化ガリウム粉末の製造方法。
【発明の詳細な説明】
【技術分野】
【０００１】
本発明は、酸化ガリウム粉末の製造方法に関する。
【背景技術】
【０００２】
酸化ガリウムは、ガリウムドープ酸化亜鉛膜、インジウム−ガリウム−亜鉛膜などの透明導電性薄膜の原料として広く用いられている。透明導電性薄膜は、酸化ガリウムを含むターゲットを用いたスパッタ成膜によって形成される。酸化ガリウム含有ターゲットは、酸化ガリウム粉末をその他の原料とともに形成、焼結することで製造される。薄膜の均一性を高めるうえで、酸化ガリウム含有ターゲットの原料となる酸化ガリウム粉末の粒径は、より微小であることが求められている。
【０００３】
酸化ガリウム粉末は、まず、強酸性溶液にガリウムを溶解させたガリウム溶液に、水酸化ナトリウム水溶液などのアルカリ水溶液を添加し、それによって、水酸化ガリウム粉末を析出させる。そして、ガリウム溶液から濾別された水酸化ガリウム粉末の集合を粗粉砕し、粗大な水酸化ガリウム粉末を分級で除去した後に、水酸化ガリウム粉末を仮焼することによって製造される。（例えば、特許文献１を参照）。
【先行技術文献】
【特許文献】
【０００４】
【特許文献１】特開平１１−３２２３３５号公報
【発明の概要】
【発明が解決しようとする課題】
【０００５】
一方、上述の製造方法で析出した水酸化ガリウム粉末は、反応速度が速いほど析出する水酸化ガリウム粒子が微細化することが知られており、微細な水酸化ガリウムが析出することによって粒子の表面エネルギーが増大して粒子同士の吸着力が増し、乾燥後の硬化が促されると考えられる。このことから、水酸化ガリウム粉末の集合は、粗粉砕が困難となる程度に高い硬度で塊を形成してしまう。結果として、微小な粒径を有する酸化ガリウム粉末が得られ難くなる。そして、水酸化ガリウム粉末の集合が仮焼前に粗粉砕と分級とを経るとしても、所望の大きさの粒径を有した水酸化ガリウム粉末の収率は非常に低く、ひいては、酸化ガリウム粉末の収率は非常に低いものとなっている。
【０００６】
本発明の目的は、微小な粒径を有する酸化ガリウム粉末を製造可能にした酸化ガリウム粉末の製造方法を提供することである。
【課題を解決するための手段】
【０００７】
上記課題を解決するための酸化ガリウム粉末の製造方法は、ｐＨが２．０未満である酸にガリウムとシュウ酸とが溶解したガリウム溶液に第１塩基を添加する第１中和ステップと、前記第１中和ステップ後の前記ガリウム溶液に前記第１塩基より弱い塩基である第２塩基を添加する第２中和ステップと、前記第２中和ステップ後の前記ガリウム溶液に前記第１塩基を再び添加する第３中和ステップと、前記ガリウム溶液の中で析出した水酸化ガリウム粉末を前記第３中和ステップ後に濾別して仮焼する仮焼ステップと、を含み、前記第２中和ステップは、前記第２塩基の添加によって前記ガリウム溶液のｐＨを３．０から５．０に上昇させることを含む。
【０００８】
上記酸化ガリウム粉末の製造方法によれば、ガリウム溶液のｐＨを上昇させる際に、中和当量点の近傍においてのみ、第１塩基よりも弱い塩基である第２塩基が用いられる。そのため、中和当量点の近傍でｐＨの急上昇を抑えて、ｐＨの急上昇に起因した酸化ガリウムの硬化が抑制可能となる。結果として、水酸化ガリウム粉末の粒径が大きくなることを抑えて、微小な粒径を有した酸化ガリウム粉末の製造を可能とする。
【０００９】
上記酸化ガリウム粉末の製造方法において、前記第１中和ステップは、前記第１塩基の添加によって前記ガリウム溶液のｐＨを２．０以上３．０以下である第１設定値まで上昇させ、前記第２中和ステップは、前記第２塩基の添加によって前記ガリウム溶液のｐＨを前記第１設定値から５．０以上７．０以下である第２設定値まで上昇させ、前記第３中和ステップは、前記第２中和ステップ後の前記第１塩基の添加によって前記ガリウム溶液のｐＨを前記第２設定値から８．０以上の第３設定値まで上昇させてもよい。
【００１０】
上記酸化ガリウム粉末の製造方法によれば、ガリウム溶液のｐＨが急上昇し得る範囲の直前まで、第１塩基がｐＨを上昇させ、また、当該範囲を過ぎた直後からは、第１塩基がｐＨを上昇させる。そのため、ｐＨを第３設定値まで上昇させる時間の短縮が可能ともなる。
【００１１】
上記酸化ガリウム粉末の製造方法において、前記第２塩基は、前記第１塩基と弱酸との塩であってもよい。
上記酸化ガリウム粉末の製造方法によれば、第２塩基に含まれる第１塩基由来の陽イオンが、第２中和ステップにおいてガリウム溶液に溶解する。そして、第１塩基が寄与する溶液内での平衡と、第２塩基が寄与する溶液内での平衡とに共通した陽イオンによる緩衝作用が、第２中和ステップ、および、第３中和ステップにおいて生じる。また、第２塩基に含まれる弱酸由来の陰イオンが、第２中和ステップにおいてガリウム溶液に溶解する。そして、弱酸由来の緩やかな中和が第２中和ステップにおいて生じる。そのため、中和当量点の近傍において、ガリウム溶液のｐＨが急上昇することが、さらに抑制可能ともなる。
【００１２】
上記酸化ガリウム粉末の製造方法において、前記第１塩基は、アンモニア水溶液であり、前記第２塩基は、炭酸アンモニウム水溶液であってもよい。また、上記酸化ガリウム粉末の製造方法において、前記第１塩基は、シュウ酸アンモニウムを含んでもよい。
【００１３】
上記酸化ガリウム粉末の各製造方法であれば、酸化ガリウム粉末にガリウム以外の他の金属元素やハロゲン元素が混入することが抑制可能ともなる。
上記酸化ガリウム粉末の製造方法において、前記第２塩基は、炭酸アンモニウムの濃度が０．１０ｍｏｌ／Ｌ以上２．０ｍｏｌ／Ｌ以下の炭酸アンモニウム水溶液であってもよい。
【００１４】
上記酸化ガリウム粉末の製造方法によれば、粒径が微小な酸化ガリウム粉末を低コストで製造することが可能となる。
上記酸化ガリウム粉末の製造方法において、前記第１中和ステップ、前記第２中和ステップ、および、前記第３中和ステップにおいて前記ガリウム溶液の温度を２０℃以上５０℃以下である所定温度に保ってもよい。
【００１５】
上記酸化ガリウム粉末の製造方法によれば、酸化ガリウムの硬化抑制が高い確度で実現される。
【図面の簡単な説明】
【００１６】
【図１】酸化ガリウム粉末の製造方法の一実施形態での各ステップの流れを示すフロー図。
【図２】各製造ステップでのｐＨ曲線を示すグラフ。
【発明を実施するための形態】
【００１７】
以下、酸化ガリウム粉末の製造方法を具体化した一実施形態を説明する。
図１に示すように、酸化ガリウム粉末の製造方法は、水酸化ガリウム粉末の製造方法を含む。酸化ガリウム粉末の製造方法は、ガリウム溶液を準備する溶液準備ステップＳ１１、第１中和ステップＳ１２、第２中和ステップＳ１３、第３中和ステップＳ１４、および、仮焼ステップＳ１５を含む。
【００１８】
ガリウム溶液は、酸にガリウムを溶解させることによって得られる。酸に溶解させるガリウムは、金属ガリウム、または、ガリウム化合物である。ガリウム化合物は、例えば、ガリウム合金、硫酸ガリウム、塩化ガリウムである。酸は、例えば、硝酸とシュウ酸との混合物、硫酸とシュウ酸との混合物、塩酸とシュウ酸との混合物であり、好ましくは、硝酸とシュウ酸との混合物である。
【００１９】
ガリウム溶液のｐＨは、１．０以上２．０未満である。ガリウム溶液に含まれるガリウムの濃度は、０．０１ｍｏｌ／Ｌ以上１．０ｍｏｌ／Ｌ以下、好ましくは、０．０５ｍｏｌ／Ｌ以上０．５ｍｏｌ／Ｌ以下である。
【００２０】
第１中和ステップＳ１２は、ガリウム溶液に第１塩基を添加する。第１中和ステップＳ１２は、第１塩基の添加によって、ガリウム溶液のｐＨを第１設定値まで上昇させる。第１設定値は、２．０以上３．５以下である。
【００２１】
第１塩基は、例えば、水酸化ナトリウム、水酸化カリウム、アンモニア、および、これらの水溶液の少なくとも１種であり、好ましくは、アンモニア水溶液である。第１塩基の添加速度は、水酸化物イオン換算で、例えば、１．０×１０−２ｍｏｌ／ｍｉｎ以上１．０ｍｏｌ／ｍｉｎ以下、好ましくは、５．０×１０−２ｍｏｌ／ｍｉｎ以上５．０×１０−１ｍｏｌ／ｍｉｎ以下である。
【００２２】
第２中和ステップＳ１３は、第１中和ステップＳ１２に続いて、ガリウム溶液に第２塩基を添加する。第２中和ステップＳ１３は、第２塩基の添加によって、ガリウム溶液のｐＨを第２設定値まで上昇させる。第２中和ステップＳ１３は、ガリウム溶液のｐＨを３．０から５．０に上昇させることを含む。第２設定値は、５．０以上８．０以下であり、好ましくは、５．０以上７．０以下である。
【００２３】
第２塩基は、第１塩基より弱い塩基である。第２塩基は、例えば、弱塩基である第１塩基と弱酸との塩である。第１塩基が、アンモニア水溶液である場合、第２塩基は、例えば、炭酸アンモニウム、または、炭酸水素アンモニウムである。好ましくは、炭酸アンモニウムである。第２塩基の添加速度は、水酸化物イオン換算で、例えば、５．０×１０−３ｍｏｌ／ｍｉｎ以上１．０×１０−１ｍｏｌ／ｍｉｎ、好ましくは、１．０×１０−３ｍｏｌ／ｍｉｎ以上２．０×１０−２ｍｏｌ／ｍｉｎ以下である。なお、第１塩基、および、第２塩基は、仮焼ステップにおいて気化し、固形分残渣となることなく、かつ、気化成分が仮焼雰囲気において不都合な反応を進めないことが、酸化ガリウムの純度を高める観点で好ましい。この観点からも、アンモニア水溶液、および、炭酸アンモニウムの選択は好都合である。
【００２４】
第３中和ステップＳ１４は、第２中和ステップＳ１３に続いて、ガリウム溶液に第１塩基を再度添加する．第３中和ステップＳ１４は、ガリウム溶液のｐＨを第３設定値まで上昇させる。第３設定値は、６．０よりも大きい値であり、好ましくは．７．０以上である。
【００２５】
第３中和ステップＳ１４での第１塩基の添加速度は、水酸化物イオン換算で、例えば、１．０×１０−２ｍｏｌ／ｍｉｎ以上１．０ｍｏｌ／ｍｉｎ以下、好ましくは、５．０×１０−２ｍｏｌ／ｍｉｎ以上５．０×１０−１ｍｏｌ／ｍｉｎ以下である。
【００２６】
なお、第１塩基は、第１中和ステップＳ１２と第３中和ステップＳ１４との間で、相互に同じ種類の塩基であってもよいし、相互に異なる種類の塩基であってもよい。第１塩基は、第２塩基よりも強い塩基であればよい。また、第１塩基の添加速度は、第１中和ステップＳ１２と第３中和ステップＳ１４との間で、相互に等しくてもよいし、相互に異なっていてもよい。
【００２７】
ガリウム溶液の温度は、第１中和ステップＳ１２、第２中和ステップＳ１３、および、第３中和ステップＳ１４において、一定に保たれることが好ましい。各ステップＳ１２，Ｓ１３，Ｓ１４でのガリウム溶液の温度は、一定に保たれることによって、各ステップＳ１２，Ｓ１３，Ｓ１４での反応、および、各ステップＳ１２，Ｓ１３，Ｓ１４間での反応の切り替えを安定させて、それによって、酸化ガリウム粒子の粒径を安定させる。
【００２８】
なお、ガリウム溶液の温度は、例えば、２０℃以上５０℃以下であり、好ましくは、３５℃以上４５℃以下である。ガリウム溶液の温度が２０℃以上であれば、水酸化ガリウムの溶解度が低いことによるゲル化、および、水酸化インジウムの硬化が、好適に抑えられる。ガリウム溶液の温度が５０℃以下であれば、例えば、第１塩基に用いられ得るアンモニアの蒸発が、好適に抑えられる。
【００２９】
仮焼ステップＳ１５は、第３中和ステップＳ１４の後に、ガリウム溶液中に析出した水酸化ガリウム粉末を濾別する。次いで、濾別された水酸化ガリウム粉末を５０℃以上２００℃以下で、大気乾燥、または、真空乾燥し、粗粉砕の後、分級により粗大な粒子を除去した後、仮焼し、それによって、酸化ガリウムを得る。仮焼温度は、５５０℃以上８５０℃以下であり、好ましくは、６５０℃以上７５０℃以下である。仮焼時間は、２時間以上６時間以下であり、好ましくは、３時間以上５時間以下である。仮焼雰囲気は、大気雰囲気、または、酸素雰囲気である。
【００３０】
ここで、酸化ガリウム粉末を製造する従来法は、上記第２中和ステップＳ１３を行わずに、第１塩基の添加のみによって、ガリウム溶液のｐＨを第３設定値まで上昇させる。ガリウム溶液から析出する水酸化ガリウム粉末の粒径は、ガリウム溶液のｐＨに依存する。一方、ガリウム溶液に塩基を添加するとき、添加した塩基の量が中和当量点の付近に達すると、図２の破線が示すように、ガリウム溶液のｐＨは、３．０から５．０にかけて急上昇する。ガリウム溶液のｐＨが急上昇すると、水酸化ガリウム粉末の集合が、粗粉砕することが困難な程度に生成されてしまう。また、添加の方法を工夫し、ガリウム溶液の攪拌自体が可能な条件であっても、ガリウム溶液は局所的にゲル化しており、水酸化ガリウム粉末の集合を粗粉砕することは困難である。
【００３１】
この点、第２中和ステップＳ１３は、ｐＨが３．０から５．０に上昇する範囲を含むように、第１塩基よりも弱い塩基である第２塩基を添加する。そして、図２の実線が示すように、第２中和ステップＳ１３は、第２中和ステップＳ１３でのｐＨの急上昇、および、第３中和ステップＳ１４でのｐＨの急上昇を抑える。結果として、ガリウム溶液のゲル化を抑えること、ひいては、水酸化ガリウムの硬化を抑えることを可能とする。
【００３２】
また、第２塩基として、第１塩基と弱酸との塩が用いられる場合、第１塩基が寄与する溶液内での平衡と、第２塩基が寄与する溶液内での平衡とに共通した陽イオンによる緩衝作用が、第２中和ステップＳ１３、および、第３中和ステップＳ１４において生じる。例えば、第１塩基が、アンモニア水溶液であり、第２塩基が、炭酸アンモニウム水溶液であるとき、炭酸アンモニウムに含まれるアンモニウムイオンは、アンモニアと水との電離平衡において、水酸化物イオンの生成を抑える。
【００３３】
また、第２塩基に含まれる弱酸由来の陰イオンが、第２中和ステップＳ１３において、ガリウム溶液に溶解する。そして、弱酸由来の緩やかな中和が、第２中和ステップＳ１３において生じる。そのため、中和当量点の近傍において、ガリウム溶液のｐＨが急上昇することが、さらに抑制可能ともなる。例えば、第１塩基が、アンモニア水溶液であり、第２塩基が、炭酸アンモニウム水溶液であるとき、弱塩基であるアンモニアと、弱酸である炭酸との緩やかな中和が、第２中和ステップＳ１３において進行する。
【００３４】
酸化ガリウム粉末の製造方法を用いた各実施例を以下に説明する。
［実施例１］
ｐＨが１．０の硝酸に金属ガリウムとシュウ酸アンモニウムとを溶解させて、ガリウムが０．１６ｍｏｌ／Ｌ、シュウ酸アンモニウムが０．０１ｍｏｌ／Ｌの濃度を有した５００ｍｌのガリウム溶液を調製した（溶液準備ステップＳ１１）。
【００３５】
次に、第１塩基として、３．０ｍｏｌ／Ｌのアンモニア水溶液と、０．０２ｍｏｌ／Ｌのシュウ酸アンモニウム水溶液とを１：１で混合した混合液を用いた。そして、アンモニアが２．０×１０−４ｍｏｌ／ｍｉｎの添加速度で、ガリウム溶液のｐＨが３．０に達するまで、第１塩基をガリウム溶液に添加した（第１中和ステップＳ１２）。この間、ガリウム溶液の温度を３５℃以上４５℃以下に維持した。
【００３６】
次に、第２塩基として、０．２０ｍｏｌ／Ｌの炭酸アンモニウム水溶液を用い、５．０×１０−４ｍｏｌ／ｍｉｎの添加速度で、ガリウム溶液のｐＨが６．０に達するまで、ガリウム溶液に第２塩基を添加した（第２中和ステップＳ１３）。この間、ガリウム溶液の温度を３５℃以上４５℃以下に維持した。
【００３７】
次に、０．０１９ｍｏｌ／ｍｉｎの添加速度で、ガリウム溶液のｐＨが９になるまで、７．４ｍｏｌ／Ｌのアンモニア水溶液をガリウム溶液に添加した。この間、ガリウム溶液の温度を３５℃以上４５℃以下に維持した。
【００３８】
そして、ガリウム溶液内に析出した水酸化ガリウム粉末を濾別し、濾別された水酸化ガリウム粉末を７０℃で１２時間乾燥後、粉末の集合を自動乳鉢機で粉末に粗粉砕した。次いで、粉砕後の水酸化ガリウム粉末を１８０μｍメッシュで分級し、その後、７００℃の大気雰囲気下で４時間仮焼して、実施例１の酸化ガリウム粉末を得た（仮焼ステップＳ１５）。
【００３９】
実施例１の酸化ガリウム粉末を得る過程において、ガリウム溶液のゲル化、および、酸化ガリウムの硬化は認められなかった。実施例１の酸化ガリウム粉末を用い、ＪＩＳ８８３０：２０１３に準拠したＢＥＴ比表面積を測定した結果、実施例１のＢＥＴ比表面積は、１４．６１ｍ２／ｇであった。
【００４０】
［実施例２］
第２塩基を、０．５０ｍｏｌ／Ｌの炭酸アンモニウム水溶液、第２塩基の添加速度を１．３×１０−４ｍｏｌ／ｍｉｎに変更し、それ以外を実施例１と同じくして、実施例２の酸化ガリウム粉末を得た。
【００４１】
実施例２の酸化ガリウム粉末を得る過程において、ガリウム溶液のゲル化、および、酸化ガリウムの硬化は認められなかった。実施例２の酸化ガリウム粉末を用い、ＪＩＳ８８３０：２０１３に準拠したＢＥＴ比表面積を測定した結果、実施例２のＢＥＴ比表面積は、１４．５１ｍ２／ｇであった。
【００４２】
［実施例３］
第２塩基を、１．００ｍｏｌ／Ｌの炭酸アンモニウム水溶液、第２塩基の添加速度を２．５×１０−３ｍｏｌ／ｍｉｎに変更し、それ以外を実施例１と同じくして、実施例３の酸化ガリウム粉末を得た。
【００４３】
実施例３の酸化ガリウム粉末を得る過程において、ガリウム溶液のゲル化、および、酸化ガリウムの硬化は認められなかった。実施例３の酸化ガリウム粉末を用い、ＪＩＳ８８３０：２０１３に準拠したＢＥＴ比表面積を測定した結果、実施例３のＢＥＴ比表面積は、１４．４５ｍ２／ｇであった。
【００４４】
［実施例４］
第２塩基を、１．５０ｍｏｌ／Ｌの炭酸アンモニウム水溶液、第２塩基の添加速度を３．８×１０−３ｍｏｌ／ｍｉｎに変更し、それ以外を実施例１と同じくして、実施例４の酸化ガリウム粉末を得た。
【００４５】
実施例４の酸化ガリウム粉末を得る過程において、ガリウム溶液のゲル化、および、酸化ガリウムの硬化は認められなかった。実施例４の酸化ガリウム粉末を用い、ＪＩＳ８８３０：２０１３に準拠したＢＥＴ比表面積を測定した結果、実施例４のＢＥＴ比表面積は、１４．９２ｍ２／ｇであった。
【００４６】
［比較例１］
ｐＨが１．０の硝酸に金属ガリウムとシュウ酸アンモニウムとを溶解させて、ガリウムが０．１６ｍｏｌ／Ｌ、シュウ酸アンモニウムが０．０２ｍｏｌ／Ｌの濃度を有した５００ｍｌのガリウム溶液を調製した（溶液準備ステップＳ１１）。
【００４７】
そして、第１塩基、および、第２塩基を、１４．８ｍｏｌ／Ｌのアンモニア水溶液、第１塩基、および、第２塩基の添加速度を、２．５×１０−３ｍｏｌ／ｍｉｎに変更し、それ以外を実施例１と同じくして、比較例１の酸化ガリウム粉末を得た。
【００４８】
比較例１の酸化ガリウム粉末を得る過程において、酸化ガリウムの硬化が認められた。そして、酸化ガリウムの塊を粉砕することは可能であったものの、粒状の塊が多く残った。酸化ガリウム粉末のＢＥＴ比表面積は、９．２２ｍ２／ｇであった。
【００４９】
上述した酸化ガリウム粉末の製造方法によれば、以下の効果が得られる。
（１）ガリウム溶液に塩基を添加してｐＨを上昇させる際、ｐＨが３．０から５．０に上昇する範囲を含むように、第１塩基よりも弱い塩基である第２塩基を添加する。そのため、ガリウム溶液のｐＨにおいて急速な上昇を抑えることが可能となる。
【００５０】
このとき、水酸化物イオンの濃度の上昇がゆるやかとなるため、水酸化ガリウム粉末の析出、および、凝集の速度もゆるやかになる。そして、水酸化ガリウム粉末が急速に析出する場合と比べて、水酸化ガリウム粉末が相互に異なる結晶系を取り得る。結果として、水酸化ガリウム粉末の集合が粗粉砕で粉砕不能な程度に硬化することが抑えられる。したがって、粒径がより微小な水酸化ガリウム粉末を製造することが可能であり、ひいては、粒径がより微小な酸化ガリウム粉末を製造することが可能となる。
【００５１】
（２）第２中和ステップＳ１３で添加される第２塩基が、第１塩基の塩である場合、ガリウム溶液でのｐＨの急上昇は、第２中和ステップＳ１３、および、第３中和ステップＳ１４での緩衝作用によって、さらに抑えられる。結果として、上記（１）に準じた効果を得るためのｐＨの調整が、さらに容易なものとなる。
【００５２】
（３）第２中和ステップＳ１３で添加される第２塩基が、弱酸の塩である場合、ガリウム溶液でのｐＨの急上昇が、弱酸由来の緩やかな中和によって、さらに抑えられる。結果として、上記（１）に準じた効果を得るためのｐＨの調整が、さらに容易なものとなる。
【００５３】
（４）第１塩基がアンモニア水溶液であり、また、第２塩基が炭酸アンモニウム水溶液であるため、酸化ガリウム粉末において、他の金属やハロゲンの混入を抑えることが可能ともなる。
【００５４】
（５）第１塩基にシュウ酸アンモニウムが含まれる。そのため、シュウ酸イオンによって水酸化ガリウムの針状結晶成長を抑えることが可能となる。さらに、第１塩基に含まれるアンモニアとともに緩衝作用を生じるため、ガリウム混合溶液のｐＨの急速な上昇をさらに抑えることが可能ともなる。
【００５５】
（６）第１中和ステップＳ１２、および、第３中和ステップＳ１４では、第２塩基よりも強い塩基である第１塩基を用いるため、第２塩基のみを用いる方法と比べて、酸化ガリウム粉末の製造に要する時間を短縮可能ともなる。
【００５６】
（７）第１中和ステップＳ１２、および、第３中和ステップＳ１４では、第２塩基よりも強い塩基である第１塩基を用いるため、第２塩基のみを用いる方法と比べて、酸化ガリウム粉末の製造に要する水量を削減可能ともなる。
【００５７】
なお、上記実施形態は、以下のように変更して実施することもできる。
・酸に溶解されるガリウムは、精錬された金属ガリウム、あるいは、ガリウム化合物に限らず、使用済みのガリウムターゲットなどの金属片であってもよい。酸に溶解されるガリウムは、純粋な金属ガリウム、あるいは、純粋なガリウム化合物に限らず、ガリウム以外の不純物を含んでもよい。この場合、第１中和ステップの前処理として、ガリウム溶液から不純物を取り除くことを行ってもよい。
【００５８】
・第１設定値は、２．０未満でもよい。要は、第２中和ステップＳ１３において、第２塩基の添加によってガリウム溶液のｐＨを３．０から５．０に上昇させることを含む構成であればよい。
【００５９】
・第２塩基は、第１塩基よりも弱い塩基であればよい。ｐＨの急上昇を抑えるという観点においては、例えば、第１塩基を水酸化ナトリウム、第２塩基をアンモニアとした場合であっても、上記（１）に準じた効果を得ることは可能である。
【００６０】
・第２中和ステップＳ１３での緩衝作用が得られるという観点において、第２塩基は、弱酸の塩であればよい。例えば、第１塩基が、アンモニア水溶液であり、第２塩基が、炭酸水素アンモニウム水溶液であるとき、上記（１）から（３）に準じた効果を得ることは可能である。
【００６１】
・第３中和ステップＳ１４での緩衝作用が得られるという観点において、第２塩基は、弱塩基の塩であればよい。例えば、第１塩基が、アンモニアであり、第２塩基が、酢酸アンモニウムであるとき、第３中和ステップＳ１４での緩衝作用に準じた効果を得ることは可能である。
【００６２】
・ガリウム以外の金属やハロゲンが酸化ガリウム粉末に混入することを抑える観点において、例えば、第１塩基が、テトラブチルアンモニウムヒドロキシドであり、第２塩基が、アンモニアであってもよい。この場合においても、上記（１）に準じた効果を得ることは可能である。
【００６３】
上記実施形態、および、変更例によれば、付記１に記載の技術的思想が導き出される。
［付記］
ｐＨが２．０未満である酸にガリウムとシュウ酸とが溶解したガリウム溶液に第１塩基を添加する第１中和ステップと、前記第１中和ステップ後の前記ガリウム溶液に前記第１塩基より弱い塩基である第２塩基を添加する第２中和ステップと、前記第２中和ステップ後の前記ガリウム溶液に前記第１塩基を再び添加する第３中和ステップと、前記ガリウム溶液の中で析出した水酸化ガリウム粉末を前記第３中和ステップ後に濾別して水酸化ガリウム粉末を製造するステップと、を含み、
前記第２中和ステップは、前記第２塩基の添加によって前記ガリウム溶液のｐＨを３．０から５．０に上昇させることを含む、水酸化ガリウム粉末の製造方法。
【００６４】
上記付記によれば、水酸化ガリウム粉末の製造に用いる塩基を第１塩基のみとする場合と比べて、水酸化ガリウム粉末の粒径を小さくすることが可能となる。そして、水酸化ガリウム粉末の仮焼によって製造する酸化ガリウム粉末の粒径を小さくすることが可能となる。
【符号の説明】
【００６５】
Ｓ１１…溶液準備ステップ、Ｓ１２…第１中和ステップ、Ｓ１３…第２中和ステップ、Ｓ１４…第３中和ステップ、Ｓ１５…仮焼ステップ。
【図１】
2020066567.tif 000003
【図２】
2020066567.tif 000004